КОМПОЗИЦИЯ ДИОКСИДА КРЕМНИЯ-ОКСИДА АЛЮМИНИЯ С УЛУЧШЕННОЙ СТАБИЛЬНОСТЬЮ И СПОСОБ ЕЕ ПОЛУЧЕНИЯ

1. Способ получения диоксид кремниевого-оксид алюминиевого (silica alumina) продукта, включающий следующие стадии:
i) получение суспензии оксида алюминия;
ii) добавление первого источника диоксида кремния к суспензии оксида алюминия с образованием суспензии диоксида кремния-оксида алюминия;
iii) гидротермическое состаривание суспензии диоксида кремния-оксида алюминия с образованием гидротермически состаренной суспензии диоксида кремния-оксида алюминия;
iv) сушку гидротермически состаренной суспензии диоксида кремния-оксида алюминия с образованием высушенного состаренного диоксид кремниевого-оксид алюминиевого промежуточного продукта;
v) прокаливание высушенного состаренного диоксид кремниевого-оксид алюминиевого промежуточного продукта с образованием прокаленного высушенного состаренного диоксид кремниевого-оксид алюминиевого промежуточного продукта;
vi) добавление прокаленного высушенного состаренного диоксид кремниевого-оксид алюминиевого промежуточного продукта со стадии v) в раствор, включающий второй источник диоксида кремния, причем второй источник диоксида кремния химически отличается от первого источника диоксида кремния, полученного на стадии ii), с образованием повторно суспендированного диоксида кремния-оксида алюминия;
vii) сушку повторно суспендированного диоксида кремния-оксида алюминия с образованием высушенного повторно суспендированного диоксида кремния-оксида алюминия; и
viii) прокаливание высушенного повторно суспендированного диоксида кремния-оксида алюминия с образованием диоксид кремниевого-оксид алюминиевого продукта.
2. Способ по п.1, в котором суспензия оксида алюминия включает в себя оксид алюминия и по меньшей мере воду.
3. Способ по п.1 или 2, в котором оксид алюминия представляет собой бемит.
4. Способ по п.3, в котором бемит включает частицы, имеющие размер кристаллитов в плоскости (120) от 40 Å до 50 Å.
5. Способ по п.1, в котором первый источник диоксида кремния включает в себя золь диоксида кремния, осажденный диоксид кремния, пирогенный диоксид кремния или их смесь, предпочтительно золь диоксида кремния, более предпочтительно золь коллоидного диоксида кремния.
6. Способ по п.5, в котором золь диоксида кремния состоит из частиц диоксида кремния, имеющих размер частиц от 40 Å до 50 Å.
7. Способ по любому из пп.1-6, в котором, отношение диоксида кремния к оксиду алюминия в суспензии диоксида кремния-оксида алюминия составляет 1-7% мас.%, предпочтительно 5-7 мас.%
8. Способ по п.1, в котором гидротермическое состаривание стадии iii) происходит при температурах от 100°С до 150°С в течение периода времени от 3 ч до 6 ч.
9. Способ по п.1, в котором гидротермически состаренную суспензию диоксида кремния-оксида алюминия сушат при температуре от 90°С до 130°С, с образованием высушенного состаренного диоксид кремниевого-оксид алюминиевого промежуточного продукта.
2
10. Способ по п.1, в котором второй источник диоксида кремния включает SiO, алкоксид кремния, сложные кремнийорганические эфиры, водные соединения кремния или смеси этого.
11. Способ по п.1 или 10, в котором количество второго источника диоксида кремния в растворе на стадии vi) составляет 1-5 мас.% от общего количества раствора.
12. Способ по любому из пп.1, 10 или 11, в котором стадия vi) способа изобретения включает стадию пропитки, на которой второй источник диоксида кремния импрегнирован в прокаленный высушенный состаренный диоксид кремниевый-оксид алюминиевый промежуточный продукт с образованием повторно суспендированного диоксида кремния-оксида алюминия.
13. Способ по любому из пп.1-11, в котором, прокаливание происходит при температурах 300-600°С в течение 2-6 ч.
14. Диоксид кремниевый-оксид алюминиевый продукт, полученный способом по любому из пп.1-13.
15. Диоксид кремниевый-оксид алюминиевый продукт, включающий, по меньшей мере, одну из следующих характеристик, предпочтительно более одной из следующих характеристик, и наиболее предпочтительно - все из следующих характеристик:
2
2
i) удельную поверхность, измеренную по методу БЭТ после прокаливания при 550°С в течение 6 ч менее 300 м/г, предпочтительно менее 295 м/г;
2
2
2
ii) общую кислотность, измеренную с помощью NH3-TPD, более 1,80 мкмоль/м; предпочтительно более 2,00 мкмоль/м, и наиболее предпочтительно - более 2,50 мкмоль/м;
2
2
2
iii) остаточную площадь поверхности после прокаливания на воздухе при 1200°С в течение 24 ч более 30 м/г, предпочтительно более 50 м/г и наиболее предпочтительно более 60 м/г;
3
iv) объем пор более 0,7 см/г.